(57)【要約】【課題】近年における合成繊維の紡糸工程や加工工程での高速化及び高温度化にも対応して、静電気の発生や加熱体上へのタール状物質の付着を充分に抑制できる合成繊維用処理剤及び合成繊維の処理方法を提供する。【解決手段】合成繊維用処理剤として、潤滑剤及び機能性向上剤を含有し、且つ該機能性向上剤の少なくとも一部として、ルビジウム化合物及び／又はセシウム化合物をルビジウム及び／又はセシウムとして合計０．００５〜５重量％含有して成るものを用いた。【選択図】　　　　　なし【特許請求の範囲】
【請求項１】
潤滑剤及び機能性向上剤を含有する合成繊維用処理剤において、機能性向上剤の少なくとも一部として、ルビジウム化合物及び／又はセシウム化合物をルビジウム及び／又はセシウムとして合計０．００５〜５重量％含有して成ることを特徴とする合成繊維用処理剤。
【請求項２】
更に乳化剤を含有する請求項１記載の合成繊維用処理剤。
【請求項３】
乳化剤が非イオン性界面活性剤である請求項２記載の合成繊維用処理剤。
【請求項４】
潤滑剤を５０〜９９重量％含有する請求項１〜３のいずれか一つの項記載の合成繊維用処理剤。
【請求項５】
潤滑剤がポリエーテル化合物又はポリエーテル化合物と（ポリ）エーテルエステル化合物との混合物である請求項１〜４のいずれか一つの項記載の合成繊維用処理剤。
【請求項６】
ルビジウム化合物及び／又はセシウム化合物をルビジウム及び／又はセシウムとして合計０．１〜１．５重量％含有する請求項１〜５のいずれか一つの項記載の合成繊維用処理剤。
【請求項７】
ルビジウム化合物が有機酸ルビジウムであり、またセシウム化合物が有機酸セシウムである請求項１〜６のいずれか一つの項記載の合成繊維用処理剤。
【請求項８】
有機酸ルビジウム及び／又は有機酸セシウムを形成することとなる有機酸が酸基としてカルボン酸基、スルホン酸基、リン酸基及び硫酸基から選ばれる一つ又は二つ以上を有するものである請求項７記載の合成繊維用処理剤。
【請求項９】
有機酸ルビジウム及び／又は有機酸セシウムを形成することとなる有機酸が酸基としてカルボン酸基を有するものである請求項７記載の合成繊維用処理剤。
【請求項１０】
有機酸ルビジウム及び／又は有機酸セシウムを形成することとなる有機酸が脂肪族カルボン酸又は芳香族カルボン酸である請求項７記載の合成繊維用処理剤。
【請求項１１】
有機酸ルビジウム及び／又は有機酸セシウムを形成することとなる有機酸が炭素数６〜２２の脂肪族モノカルボン酸又は炭素数６〜２２の脂肪族ジカルボン酸である請求項７記載の合成繊維用処理剤。
【請求項１２】
請求項１〜１１のいずれか一つの項記載の合成繊維用処理剤を合成繊維に対し０．１〜３重量％となるよう付着させることを特徴とする合成繊維の処理方法。
【請求項１３】
合成繊維用処理剤を水性液となし、該水性液を合成繊維に対し該合成繊維用処理剤として０．１〜３重量％となるよう付着させる請求項１２記載の合成繊維の処理方法。
【請求項１４】
合成繊維がポリエステル系繊維又はポリアミド系繊維である請求項１２又は１３記載の合成繊維の処理方法。
【発明の詳細な説明】
【０００１】
【発明の属する技術分野】
本発明は合成繊維用処理剤及び合成繊維の処理方法に関する。近年、合成繊維の紡糸工程や加工工程においては、高速化及び高温度化が更に一段と進み、これに応じて静電気がより発生し易くなっている。静電気が発生すると、走行糸条の軌道が不安定になり、毛羽や糸切れ等が発生して、糸品質や作業性が著しく低下する。このような静電気の発生を抑制するため、合成繊維に付着させる合成繊維用処理剤として静電気の発生を抑制するための機能性向上剤の含有割合を増加させたものを使用したり、合成繊維に対する合成繊維用処理剤の付着量を上げることが行われているが、このようにすると、静電気の発生を相応に抑制できるものの、紡糸工程の加熱ローラーや加工工程の加熱ヒータープレート上へのタール状物質の付着が増加し、これにより毛羽や糸切れ等が発生して、糸品質や作業性が著しく低下する。本発明は、合成繊維の紡糸工程や加工工程における近年の高速化及び高温度化にも対応して、静電気の発生及び加熱体上へのタール状物質の付着を充分に抑制できる合成繊維用処理剤及び合成繊維の処理方法に関する。
【０００２】
【従来の技術】
従来、合成繊維用処理剤として一般に、潤滑剤及び機能性向上剤を含有するものが使用されている。かかる合成繊維用処理剤には、静電気の発生を抑制するための機能性向上剤として、１）長鎖モノオレフィン付加ジカルボン酸塩を含有するもの（特公昭５７−２５６６６号公報）、２）第四級アンモニウム塩を含有するもの（特許第２８５２８９０号、特開昭６１−２５２３７０）、３）アミンオキサイド化合物を含有するもの（特開昭６１−２６６６７５）等、各種が知られている。ところが、これら従来の合成繊維用処理剤には、近年の高速化及び高温度化された紡糸工程や加工工程における静電気の発生及び加熱体上へのタール状物質の付着を充分に抑制できないという問題がある。
【０００３】
【発明が解決しようとする課題】
本発明が解決しようとする課題は、近年における合成繊維の紡糸工程や加工工程での高速化及び高温度化にも対応して、静電気の発生及び加熱体上へのタール状物質の付着を充分に抑制できる合成繊維用処理剤及び合成繊維の処理方法を提供する処にある。
【０００４】
【課題を解決するための手段】
しかして本発明者らは、前記の課題を解決するべく研究した結果、機能性向上剤の少なくとも一部として、ルビジウム化合物及び／又はセシウム化合物をルビジウム及び／又はセシウムとして所定量含有して成る合成繊維用処理剤が正しく好適であり、またかかる合成繊維用処理剤を合成繊維に対し所定量付着させることが正しく好適であることを見出した。
【０００５】
すなわち本発明は、潤滑剤及び機能性向上剤を含有する合成繊維用処理剤において、機能性向上剤の少なくとも一部として、ルビジウム化合物及び／又はセシウム化合物をルビジウム及び／又はセシウムとして合計０．００５〜５重量％含有して成ることを特徴とする合成繊維用処理剤に係る。また本発明は、前記の本発明に係る該合成繊維用処理剤を合成繊維に対し０．１〜３重量％となるよう付着させることを特徴とする合成繊維の処理方法に係る。
【０００６】
先ず、本発明に係る合成繊維用処理剤について説明する。本発明に係る合成繊維用処理剤は、潤滑剤と機能性向上剤とを含有し、且つ該機能性向上剤の少なくとも一部としてルビジウム化合物及び／又はセシウム化合物を含有して成るものであり、更に要すれば乳化剤を含有して成るものである。潤滑剤、ルビジウム化合物やセシウム化合物以外の他の機能性向上剤及び乳化剤それ自体としては、合成繊維用処理剤に使用される公知のものを使用できる。
【０００７】
潤滑剤としては、１）ポリエーテル化合物、２）脂肪族エステル化合物、３）芳香族エステル化合物、４）（ポリ）エーテルエステル化合物、５）鉱物油、６）シリコーン油等が挙げられるが、なかでもポリエーテル化合物又はポリエーテル化合物と（ポリ）エーテルエステル化合物との混合物が好ましく、かかるポリエーテル化合物として平均分子量５００〜２００００のものを用いたものがより好ましい。
【０００８】
前記のポリエーテル化合物としては、いずれも分子中にポリオキシアルキレン基を有する、ポリエーテルモノオール、ポリエーテルジオール、ポリエーテルトリオール等が挙げられるが、なかでも炭素数１〜１８の１〜３価のヒドロキシ化合物に炭素数２〜４のアルキレンオキサイドをブロック状又はランダム状に付加したポリエーテル化合物が好ましい。
【０００９】
前記の脂肪族エステル化合物としては、１）ブチルステアレート、オクチルステアレート、オレイルラウレート、オレイルオレート、イソペンタコサニルイソステアレート等の、脂肪族１価アルコールと脂肪族モノカルボン酸とのエステル、２）１，６−ヘキサンジオールジデカノエート、トリメチロールプロパンモノオレートモノラウレート等の、脂肪族多価アルコールと脂肪族モノカルボン酸とのエステル、３）ジラウリルアジペート、ジオレイルアゼレート等の、脂肪族１価アルコールと脂肪族多価カルボン酸とのエステル等が挙げられるが、なかでも脂肪族１価アルコールと脂肪族モノカルボン酸とのエステル、脂肪族多価アルコールと脂肪族モノカルボン酸とのエステルが好ましい。
【００１０】
前記の芳香族エステル化合物としては、１）ベンジルステアレート、ベンジルラウレート等の、芳香族アルコールと脂肪族モノカルボン酸とのエステル、２）ジイソステアリルイソフタレート、トリオクチルトリメリテート等の、脂肪族１価アルコールと芳香族カルボン酸とのエステル等が挙げられるが、なかでも脂肪族１価アルコールと芳香族カルボン酸とのエステルが好ましい。
【００１１】
前記の（ポリ）エーテルエステル化合物としては、炭素数４〜２６の１〜３価の脂肪族アルコールに炭素数２〜４のアルキレンオキサイドを付加した（ポリ）エーテル化合物と、炭素数４〜２６の脂肪族カルボン酸とをエステル化した（ポリ）エーテルエステル化合物、２）１〜３価の芳香族アルコールに炭素数２〜４のアルキレンオキサイドを付加した（ポリ）エーテル化合物と、炭素数４〜２６の脂肪族カルボン酸とをエステル化した（ポリ）エーテルエステル化合物、３）炭素数４〜２６の脂肪族アルコールに炭素数２〜４のアルキレンオキサイドを付加した（ポリ）エーテル化合物と、芳香族カルボン酸とをエステル化した（ポリ）エーテルエステル化合物等が挙げられる。
【００１２】
前記の鉱物油としては、様々な粘度を有する各種の鉱物油が挙げられるが、なかでも３０℃における粘度が２×１０−３〜１．３×１０−１ｍ２／ｓであって且つパラフィン成分比率が６０重量％以上のものが好ましい。かかる好ましい鉱物油には流動パラフィンオイルがある。
【００１３】
前記のシリコーン油としては、様々な粘度を有する各種のシリコーン油が挙げられるが、なかでも３０℃における粘度が１×１０−３〜１ｍ２／ｓである線状ポリオルガノシロキサンが好ましい。かかる線状ポリオルガノシロキサンには、いずれも３０℃における粘度が１×１０−３〜１ｍ２／ｓである、線状ポリジメチルシロキサン、変性基を有する線状ポリジメチルシロキサン等があり、この場合の変性基としては、エチル基、フェニル基、フロロプロピル基、アミノプロピル基、カルボキシオクチル基、ポリオキシエチレンオキシプロピル基、ω−メトキシポリエトキシ・ポリプロポキシプロピル基等が挙げられるが、なかでも線状ポリジメチルシロキサンが特に好ましい。
【００１４】
またルビジウム化合物やセシウム化合物以外の他の機能性向上剤としては、１）有機スルホン酸塩、有機脂肪酸塩等のアニオン性界面活性剤、ラウリルトリメチルアンモニウムエトサルフェート等のカチオン性界面活性剤、オクチルジメチルアンモニオアセタート等の両性界面活性剤等の帯電防止剤、２）有機リン酸塩、脂肪酸等の油性向上剤、３）主鎖として平均分子量１５００〜３０００のポリジメチルシロキサン鎖を有し且つ側鎖として平均分子量７００〜５０００のポリオキシアルキレン鎖を有するポリエーテル変性シリコーン、ペルフルオロアルキル基を有する界面活性剤等の浸透性向上剤、４）ポリエーテルポリエステル等の集束性向上剤、５）有機チタン系化合物、有機リン系化合物等の極圧添加剤、６）フェノール系、ホスファイト系、チオエーテル系、アミン系等の抗酸化剤、７）防錆剤等が挙げられる。
【００１５】
更に乳化剤としては、１）ポリオキシアルキレンアルキルエーテル、ポリオキシアルキレンアルキルフェニルエーテル、ポリオキシアルキレンアルキルエステル、ポリオキシアルキレンヒマシ油、ポリオキシアルキレンアルキルアミノエーテル等の、分子中にポリオキシアルキレン基を有する非イオン性界面活性剤、２）ソルビタンモノラウレート、ソルビタントリオレート、グリセリンモノラウレート、ジグリセリンジラウレート等の、多価アルコール部分エステル型の非イオン性界面活性剤、３）３〜６価のアルコールと脂肪酸との部分エステルにアルキレンオキサイドを付加したもの、アルキレンオキサイドを付加した３〜６価のアルコールと脂肪酸との部分エステル又は完全エステル、３〜６価のアルコールとヒドロキシ脂肪酸とのエステルにアルキレンオキサイドを付加したもの等の、ポリオキシアルキレン多価アルコール脂肪酸エステル型の非イオン性界面活性剤等が挙げられる。これらのなかでも、分子中にオキシエチレン基の繰り返し数３〜１５のポリオキシアルキレン基及び炭素数８〜１８のアルキル基を有するポリオキシアルキレンアルキルエーテルが好ましい。
【００１６】
本発明に係る合成繊維用処理剤は、前記したように、機能性向上剤の少なくとも一部としてルビジウム化合物及び／又はセシウム化合物を含有して成るものである。ルビジウム化合物やセシウム化合物としては各種が挙げられるが、なかでもルビジウム化合物としては有機酸ルビジウムが好ましく、またセシウム化合物としては有機酸セシウムが好ましい。
【００１７】
有機酸ルビジウムや有機酸セシウムを形成することとなる有機酸としては、１）カルボン酸基、スルホン酸基、リン酸基及び硫酸基から選ばれる一つ以上の同種の酸基を有する有機酸、２）カルボン酸基、スルホン酸基及び硫酸基から選ばれる二つ以上の異種の酸基を有する有機酸が挙げられる。
【００１８】
酸基としてカルボン酸基のみを一つ以上有する有機酸としては、１）蟻酸、酢酸、プロピオン酸、カプロン酸、カプリル酸、２−エチルヘキサン酸、カプリン酸、ウンデカン酸、ラウリン酸、ミリスチン酸、パルミチン酸、ステアリン酸、イソステアリン酸、ベヘニン酸、オレイン酸、エルシン酸、リノール酸、アクリル酸、メタクリル酸等の脂肪族モノカルボン酸、２）シュウ酸、マロン酸、コハク酸、アルケニルコハク酸、アジピン酸、アゼライン酸、セバシン酸、ウンデカン二酸、マレイン酸、クエン酸、１，２，３，４−ブタンテトラカルボン酸等の脂肪族ポリカルボン酸、３）シクロヘキサンカルボン酸等の脂環族モノカルボン酸、４）シクロヘキサンジカルボン酸、シクロヘキサンジ酢酸等の脂環族ポリカルボン酸、５）安息香酸、トルイル酸等の芳香族モノカルボン酸、６）フタル酸、イソフタル酸、テレフタル酸、トリメリット酸、ピロメリット酸等の芳香族ポリカルボン酸、７）アルキルチオプロピオン酸、アルキルチオジプロピオン酸等の含イオウ脂肪族モノカルボン酸、８）Ｎ−アルキルアミノ酸、Ｎ−アシルアミノ酸等の含窒素脂肪族カルボン酸等が挙げられる。
【００１９】
酸基としてスルホン酸基のみを一つ以上有する有機酸としては、１）デシルスルホン酸、ドデシルスルホン酸、テトラデシルスルホン酸、ヘキサデシルスルホン酸等のアルキルスルホン酸、２）ブチルベンゼンスルホン酸、ドデシルベンゼンスルホン酸、オクタデシルベンゼンスルホン酸、ジブチルナフタレンスルホン酸等のアルキルアリールスルホン酸、３）ジブチルスルホコハク酸、ジオクチルスルホコハク酸、ドデシルスルホ酢酸、ノニルフェノキシポリエチレングリコールスルホ酢酸等のエステルスルホン酸等が挙げられる。
【００２０】
酸基としてリン酸基のみを一つ以上有する有機酸としては、１）ブチルホスフェート、ヘキシルホスフェート、オクチルホスフェート、２−エチルヘキシルホスフェート、デシルホスフェート、ラウリルホスフェート、トリデシルホスフェート、ステアリルホスフェート、オレイルホスフェート、ベヘニルホスフェート等のアルキルホスフェート、２）（ポリ）オキシアルキレンブチルホスフェート、（ポリ）オキシアルキレンヘキシルホスフェート、（ポリ）オキシアルキレンオクチルホスフェート、（ポリ）オキシアルキレン２−エチルヘキシルホスフェート、（ポリ）オキシアルキレンデシルホスフェート、（ポリ）オキシアルキレンラウリルホスフェート、（ポリ）オキシアルキレントリデシルホスフェート、（ポリ）オキシアルキレンステアリルホスフェート、（ポリ）オキシアルキレンオレイルホスフェート、（ポリ）オキシアルキレンベヘニルホスフェート等の（ポリ）オキシアルキレンアルキルホスフェート等が挙げられる。これらのアルキルホスフェートや（ポリ）オキシアルキレンアルキルホスフェートには、モノエステル体、ジエステル体、多価エステル体のそれぞれ単独物、混合物が含まれる。
【００２１】
酸基として硫酸基のみを一つ以上有する有機酸としては、１）デシル硫酸、ドデシル硫酸等のアルキル硫酸、２）ヒマシ油硫酸化油、牛脂硫酸化油等の天然油脂の硫酸化物、３）硫酸ノニルフェニル＝（ポリ）オキシアルキレン、硫酸オクチルフェニル＝（ポリ）オキシアルキレン、硫酸イソプロピルナフチル＝（ポリ）オキシアルキレン、硫酸ノニルナフチル＝（ポリ）オキシアルキレン等の硫酸アルキルアリール＝（ポリ）オキシアルキレンが挙げられる。
【００２２】
酸基としてカルボン酸基、スルホン酸基及び硫酸基から選ばれる二つ以上の異種の酸基を有する有機酸としては、１）２−スルホナトラウリン酸、２−スルホナトミリスチン酸、２−スルホナトパルミチン酸、２−スルホナトステアリン酸、２−スルホナトイソステアリン酸、２−スルホナトベヘニン酸等の、カルボン酸基とスルホン酸基とを有する有機酸、２）スルホコハク酸モノブチルエステル、スルホコハク酸モノヘキシルエステル、スルホコハク酸モノオクチルエステル、スルホコハク酸モノ２−エチルヘキシルエステル、スルホコハク酸モノデシルエステル、スルホコハク酸モノラウリルエステル、スルホコハク酸モノトリデシルエステル、スルホコハク酸モノステアリルエステル、スルホコハク酸モノオレイルエステル、スルホコハク酸モノベヘニルエステル等の、カルボン酸基とスルホン酸基とを有する有機酸、３）グルコール酸の硫酸エステル、乳酸の硫酸エステル、リンゴ酸の硫酸エステル、ヒドロキシ酪酸の硫酸エステル、ヒドロキシステアリン酸の硫酸エステル、酒石酸の硫酸エステル、テトラヒドロキシ琥珀酸の硫酸エステル、グルコン酸の硫酸エステル等の、カルボン酸基と硫酸基とを有する有機酸等が挙げられる。
【００２３】
以上例示した有機酸のなかでも、酸基としてカルボン酸基を有するものが好ましく、脂肪族カルボン酸、芳香族カルボン酸がより好ましく、炭素数６〜２２の脂肪族モノカルボン酸、炭素数６〜２２の脂肪族ジカルボン酸が特に好ましい。
【００２４】
有機酸ルビジウムは以上例示したような有機酸と水酸化ルビジウムとの中和反応によって得られ、また有機酸セシウムは以上例示したような有機酸と水酸化セシウムとの中和反応によって得られる。
【００２５】
本発明に係る合成繊維用処理剤は、以上説明したようなルビジウム化合物及び／又はセシウム化合物を、ルビジウム及び／又はセシウムとして、合計０．００５〜５重量％含有するものであるが、合計０．０１〜２重量％含有するものが好ましく、合計０．１〜１．５重量％含有するものがより好ましい。
【００２６】
本発明に係る合成繊維用処理剤は、以上説明したように、潤滑剤と、ルビジウム化合物及び／又はセシウム化合物とを含有して成るものであり、更に要すれば、ルビジウム化合物やセシウム化合物以外の他の機能性向上剤、乳化剤を含有して成るものである。これらの含有割合は、ルビジウム化合物やセシウム化合物を除き、特に制限されないが、潤滑剤を５０〜９９重量％含有して成るものが好ましく、潤滑剤を９０〜９９重量％含有して成るものがより好ましく、残部として乳化剤、更にはルビジウム化合物やセシウム化合物以外の他の機能性向上剤を含有して成るものが特に好ましい。
【００２７】
次に、本発明に係る合成繊維の処理方法について説明する。本発明に係る合成繊維の処理方法は、以上説明したような本発明に係る合成繊維用処理剤を合成繊維に対し０．１〜３重量％、好ましくは０．３〜１重量％となるよう付着させる方法である。合成繊維用処理剤を合成繊維に付着させる工程としては、紡糸工程、紡糸と延伸とを同時に行なう工程等が挙げられる。また合成繊維用処理剤を合成繊維に付着させる方法としては、ローラー給油法、計量ポンプを用いたガイド給油法、浸漬給油法、スプレー給油法等が挙げられる。更に合成繊維用処理剤を合成繊維に付着させる際の形態としては、ニート、有機溶剤溶液、水性液等が挙げられるが、水性液が好ましい。合成繊維用処理剤の水性液を付着させる場合も、合成繊維に対し合成繊維用処理剤として０．１〜３重量％、好ましくは０．３〜１重量％となるよう付着させる。
【００２８】
本発明に係る合成繊維の処理方法の適用対象となる合成繊維としては、ポリエステル系繊維、ポリアミド系繊維、ポリアクリル系繊維、ポリオレフィン系繊維、ポリウレタン系繊維等が挙げられるが、ポリエステル系繊維又はポリアミド系繊維に適用する場合に本発明の効果の発現が高い。
【００２９】
【発明の実施の形態】
本発明の合成繊維用処理剤の実施形態としては、次の１）〜８）が挙げられる。
１）下記の潤滑剤（Ａ−１）を９３重量％、下記の有機酸ルビジウム（Ｂ−１）を１重量％、下記の乳化剤（Ｃ−１）を５重量％及び下記の機能性向上剤（Ｄ−１）を１重量％（合計１００重量％）含有して成る合成繊維用処理剤（ルビジウムとして０．３７重量％含有）。
潤滑剤（Ａ−１）：ブチルアルコールにエチレンオキサイド（以下、ＥＯという）とプロピレンオキサイド（以下、ＰＯという）とをＥＯ／ＰＯ＝５０／５０（重量比）の割合でとをランダム状に付加した数平均分子量２５００のポリエーテルモノオール／ブチルアルコールにＥＯとＰＯとをＥＯ／ＰＯ＝５０／５０（重量比）の割合でランダム状に付加した数平均分子量１０００のポリエーテルモノオール／ドデシルアルコールにＥＯとＰＯとをＥＯ／ＰＯ＝３５／６５（重量比）の割合でブロック状に付加した数平均分子量１４００のポリエーテルトリオール＝４０／２０／３０（重量比）の混合物
有機酸ルビジウム（Ｂ−１）：２−エチルヘキサン酸ルビジウム
乳化剤（Ｃ−１）：ポリオキシエチレン（７モル）ラウリルエーテル
機能向上剤（Ｄ−１）：主鎖として平均分子量２３００のポリジメチルシロキサン鎖を有し且つ側鎖として平均分子量３０００のポリオキシアルキレン鎖を有するポリエーテル変性シリコーン
【００３０】
２）前記の潤滑剤（Ａ−１）を９３重量％、下記の有機酸ルビジウム（Ｂ−２）を１重量％、前記の乳化剤（Ｃ−１）を５重量％及び前記の機能性向上剤（Ｄ−１）を１重量％（合計１００重量％）含有して成る合成繊維用処理剤（ルビジウムとして０．４３重量％含有）。
有機酸ルビジウム（Ｂ−２）：オクテニルコハク酸ジルビジウム
【００３１】
３）下記の潤滑剤（Ａ−２）を９３重量％、下記の有機酸ルビジウム（Ｂ−３）を１重量％、前記の乳化剤（Ｃ−１）を５重量％及び前記の機能性向上剤（Ｄ−１）を１重量％（合計１００重量％）含有して成る合成繊維用処理剤（ルビジウムとして０．２４重量％含有）。
潤滑剤（Ａ−２）：ポリオキシエチレン（８モル）ラウリルエーテルとデカン酸とのエステル／エチレングリコールにＥＯとＰＯとをＥＯ／ＰＯ＝５０／５０（重量比）の割合でランダム状に付加した数平均分子量５０００のポリエーテルジオール／ブチルアルコールにＥＯとＰＯとをＥＯ／ＰＯ＝４０／６０（重量比）の割合でランダム状に付加した数平均分子量５０００のポリエーテルジオール／ブチルアルコールにＥＯとＰＯとをＥＯ／ＰＯ＝４０／６０（重量比）の割合でランダム状に付加した数平均分子量１５００のポリエーテルモノオール／ラウリルアルコールにＥＯとＰＯとをＥＯ／ＰＯ＝３５／６５（重量比）の割合でブロック状に付加した数平均分子量１４００のポリエーテルモノオール＝１０／１０／５０／３０（重量比）の混合物
有機酸ルビジウム（Ｂ−３）：ドデシルチオプロピオン酸ルビジウム
【００３２】
４）下記の潤滑剤（Ａ−３）を６０重量％、下記の有機酸ルビジウム（Ｂ−４）を２重量％、前記の乳化剤（Ｃ−１）を８重量％及び下記の乳化剤（Ｃ−２）を３０重量％（合計１００重量％）含有して成る合成繊維用処理剤（ルビジウムとして１．０２重量％含有）。
潤滑剤（Ａ−３）：ナタネ油／ブチルアルコールにＥＯとＰＯとをＥＯ／ＰＯ＝５０／５０（重量比）の割合でランダム状に付加した数平均分子量１０００のポリエーテルモノオール／ラウリルアルコールにＥＯとＰＯとをＥＯ／ＰＯ＝３５／６５（重量比）の割合でブロック状に付加した数平均分子量１４００のポリエーテルモノオール＝７５／１０／１５（重量比）の混合物
有機酸ルビジウム（Ｂ−４）：テレフタル酸ルビジウム
乳化剤（Ｃ−２）：硬化ヒマシ油１モル当たりＥＯを２０モルの割合で付加したもの
【００３３】
５）前記の潤滑剤（Ａ−１）を９３重量％、下記の有機酸セシウム（Ｂ−９）を１重量％、前記の乳化剤（Ｃ−１）を５重量％及び前記の機能性向上剤（Ｄ−１）を１重量％（合計１００重量％）含有して成る合成繊維用処理剤（セシウムとして０．４８重量％含有）。
有機酸セシウム（Ｂ−９）：２−エチルヘキサン酸セシウム
【００３４】
６）前記の潤滑剤（Ａ−１）を９３重量％、下記の有機酸セシウム（Ｂ−１０）を１重量％、前記の乳化剤（Ｃ−１）を５重量％及び前記の機能性向上剤（Ｄ−１）を１重量％（合計１００重量％）含有して成る合成繊維用処理剤（セシウムとして０．５４重量％含有）。
有機酸セシウム（Ｂ−１０）：オクテニルコハク酸ジセシウム
【００３５】
７）前記の潤滑剤（Ａ−２）を９３重量％、下記の有機酸セシウム（Ｂ−１１）を１重量％、前記の乳化剤（Ｃ−１）を５重量％及び前記の機能性向上剤（Ｄ−１）を１重量％（合計１００重量％）含有して成る合成繊維用処理剤（セシウムとして０．３３重量％含有）。
有機酸セシウム（Ｂ−１１）：ドデシルチオプロピオン酸セシウム
【００３６】
８）前記の潤滑剤（Ａ−３）を６０重量％、下記の有機酸セシウム（Ｂ−１２）を２重量％、前記の乳化剤（Ｃ−１）を８重量％及び前記の乳化剤（Ｃ−２）を３０重量％（合計１００重量％）含有して成る合成繊維用処理剤（セシウムとして１．２４重量％含有）。
有機酸セシウム（Ｂ−１２）：テレフタル酸ジセシウム
【００３７】
また本発明に係る合成繊維の処理方法の実施形態としては、次の９）が挙げられる。
９）前記１）〜８）のうちでいずれかの合成繊維用処理剤を水性液となし、この水性液を紡糸したポリエチレンテレフタレート繊維に対し合成繊維用処理剤として０．５重量％となるよう付着させる合成繊維の処理方法。
【００３８】
以下、本発明の構成及び効果をより具体的にするため、実施例等を挙げるが、本発明がこれらの実施例に限定されるというものではない。尚、以下の実施例等において、部は重量部を、また％は重量％を意味する。
【００３９】
【実施例】
試験区分１（合成繊維用処理剤の調製）
・実施例１
下記の潤滑剤（Ａ−１）９３部、下記の有機酸ルビジウム（Ｂ−１）１部、下記の乳化剤（Ｃ−１）５部、下記の機能性向上剤（Ｄ−１）１部を均一混合して合成繊維用処理剤（実施例１）を調製した。
潤滑剤（Ａ−１）：ブチルアルコールにＥＯとＰＯとをＥＯ／ＰＯ＝５０／５０（重量比）の割合でランダム状に付加した数平均分子量２５００のポリエーテルモノオール／ブチルアルコールにＥＯとＰＯとをＥＯ／ＰＯ＝５０／５０（重量比）の割合でランダム状に付加した数平均分子量１０００のポリエーテルモノオール／ドデシルアルコールにＥＯとＰＯとをＥＯ／ＰＯ＝３５／６５（重量比）の割合でブロック状に付加した数平均分子量１４００のポリエーテルモノオール＝４０／２０／３０（重量比）の混合物
有機酸ルビジウム（Ａ−１）：２−エチルヘキサン酸ルビジウム
乳化剤（Ｃ−１）：ポリオキシエチレン（７モル）ラウリルエーテル
機能性向上剤（Ｄ−１）：主鎖として平均分子量２３００のポリジメチルシロキサン鎖を有し且つ側鎖として平均分子量３０００のポリオキシアルキレン鎖を有するポリエーテル変性シリコーン
【００４０】
・実施例２〜１６及び比較例１〜９
実施例１と同様にして、実施例２〜１６及び比較例１〜９の各合成繊維用処理剤を調製した。実施例１も含め、各例で調製した合成繊維用処理剤の内容を表１にまとめて示した。
【００４１】
【表１】
2004011042.tif 000002
【００４２】
表１において、
Ａ−１：ブチルアルコールにＥＯとＰＯとをＥＯ／ＰＯ＝５０／５０（重量比）の割合でランダム状に付加した数平均分子量２５００のポリエーテルモノオール／ブチルアルコールにＥＯとＰＯとをＥＯ／ＰＯ＝５０／５０（重量比）の割合でランダム状に付加した数平均分子量１０００のポリエーテルモノオール／ラウリルアルコールにＥＯとＰＯとをＥＯ／ＰＯ＝３５／６５（重量比）の割合でブロック状に付加した数平均分子量１４００のポリエーテルモノオール＝４０／２０／３０（重量比）の混合物
Ａ−２：ポリオキシエチレン（８モル）ラウリルエーテルとデカン酸とのエステル／エチレングリコールにＥＯとＰＯとをＥＯ／ＰＯ＝５０／５０（重量比）の割合でランダム状に付加した数平均分子量５０００のポリエーテルジオール／ブチルアルコールにＥＯとＰＯとをＥＯ／ＰＯ＝４０／６０（重量比）の割合でランダム状に付加した数平均分子量１５００のポリエーテルモノオール／ラウリルアルコールにＥＯとＰＯとをＥＯ／ＰＯ＝３５／６５（重量比）の割合でブロック状に付加した数平均分子量１４００のポリエーテルモノオール＝１０／１０／５０／３０（重量比）の混合物
Ａ−３：ナタネ油／ブチルアルコールにＥＯとＰＯとをＥＯ／ＰＯ＝５０／５０（重量比）の割合でランダム状に付加した数平均分子量１０００のポリエーテルモノオール／ラウリルアルコールにＥＯとＰＯとをＥＯ／ＰＯ＝３５／６５（重量比）の割合でブロック状に付加した数平均分子量１４００のポリエーテルモノオール＝７５／１０／１５（重量比）の混合物
Ａ−４：オクチルステアレート／２５℃における粘度が３×１０−２ｍ２／ｓの鉱物油＝６０／４０（重量比）の混合物
【００４３】
Ｂ−１：２−エチルヘキサン酸ルビジウム
Ｂ−２：オクテニルコハク酸ジルビジウム
Ｂ−３：ドデシルチオプロピオン酸ルビジウム
Ｂ−４：テレフタル酸ジルビジウム
Ｂ−５：ドデシルスルホン酸ルビジウム
Ｂ−６：ドデシルアルコール（ＥＯ）５モル付加物の燐酸エステルルビジウム
Ｂ−７：ドデシル硫酸エステルルビジウム
Ｂ−８：モノオクチルスルホコハク酸ジルビジウム
Ｂ−９：２−エチルヘキサン酸セシウム
Ｂ−１０：オクテニルコハク酸ジセシウム
Ｂ−１１：ドデシルチオプロピオン酸セシウム
Ｂ−１２：テレフタル酸ジセシウム
Ｂ−１３：ドデシルスルホン酸セシウム
Ｂ−１４：ドデシルアルコール（ＥＯ）５モル付加物の燐酸エステルセシウム
Ｂ−１５：ドデシル硫酸エステルセシウム
Ｂ−１６：モノオクチルスルホコハク酸ジセシウム
【００４４】
Ｃ−１：ポリオキシエチレン（７モル）ラウリルエーテル
Ｃ−２：硬化ヒマシ油にＥＯを２０モル付加した物
Ｃ−３：グリセリンモノラウラート
【００４５】
Ｄ−１：主鎖として平均分子量２３００のポリジメチルシロキサン鎖を有し且つ側鎖として平均分子量３０００のポリオキシアルキレン鎖を有するポリエーテル変性シリコーン
Ｄ−２：ジ（カルボキシレートエチル）ジハイドロジェンチタネート
Ｄ−３：オレイン酸カリウム
Ｄ−４：トリデシルスルホン酸ナトリウム塩
Ｄ−５：α−ラウリル−ω−ヒドロキシ（トリオキシエチレン）の燐酸エステルカリ塩
Ｄ−６：オレイン酸テトラエチルアンモニウム塩
Ｄ−７：ラウリルジメチルベタイン
【００４６】
試験区分２（合成繊維への合成繊維用処理剤の付着及び評価）
・合成繊維への合成繊維用処理剤の付着
試験区分１で調製した各合成繊維用処理剤と希釈水とを均一混合して１０％水性液とした。固有粘度０．６４、酸化チタン含有量０．２％のポリエチレンテレフタレートチップを常法により乾燥した後、エクストルーダーを用いて２９５℃で紡糸し、口金から吐出して冷却固化した後の走行糸条に、調製した１０％水性液を、計量ポンプを用いたガイド給油法にて、合成繊維用処理剤としての付着量が表２記載の付着量となるよう付着させた後、ガイドで集束させ、機械的な延伸を伴うことなく３０００ｍ／分の速度で巻き取り、１２８デシテックス３６フィラメントの部分延伸糸を１０ｋｇ捲きケークとして得た。
【００４７】
・帯電防止性の評価
前記で得たケークから採取した試験糸を、２５℃、３０％ＲＨの雰囲気下、初期張力２０ｇ、糸速度７００ｍ／分と１２００ｍ／分の２水準で、クロム梨地ピンと擦過させながら走行させ、走行糸条の帯電圧を集電式電位差測定器により測定した。測定した帯電圧を下記の基準で評価した。結果を表２にまとめて示した。
評価基準
ＡＡＡ：帯電圧の絶対値が０．１ｋＶ未満
ＡＡ：帯電圧の絶対値が０．１ｋＶ以上０．５ｋＶ未満
Ａ：帯電圧の絶対値が０．５ｋＶ以上１ｋＶ未満
Ｂ：帯電圧の絶対値が１ｋＶ以上５ｋＶ未満
Ｃ：帯電圧の絶対値が５ｋＶ以上
【００４８】
・タール発生防止性の評価
前記で得たケークから採取した試験糸を、初期張力２０ｇ、糸速度８００ｍ／分で、表面温度２４０℃のホットローラーに巻き付けて走行させ、ホットローラーに発生するタールの量を２時間後と１０時間後の２水準で肉眼で観察した。観察したタール量を下記の基準で評価した。結果を表２にまとめて示した。
評価基準
ＡＡＡ：タールが全く認められない
ＡＡ：タールが僅かに認められる
Ａ：タールが多少認められる
Ｂ：タールが明らかに認められる
Ｃ：タールがかなりの量認められる。
【００４９】
【表２】
2004011042.tif 000003
【００５０】
表２において、
付着量：合成繊維に対する合成繊維用処理剤としての付着％
【００５１】
【発明の効果】
既に明らかなように、以上説明した本発明には、近年における合成繊維の紡糸工程や加工工程での高速化及び高温度化にも対応して、静電気の発生や加熱体上へのタール状物質の付着を充分に抑制できるという効果がある。